АБСОРБИРУЮЩИЕ ИЗДЕЛИЯ С КРЮЧКОВО-ПЕТЕЛЬНЫМИ СИСТЕМАМИ КРЕПЛЕНИЯ
ABSORBENT ARTICLES WITH HOOK-LOOP ATTACHMENT SYSTEMS

ОБЛАСТЬ ТЕХНИКИ
Настоящее раскрытие относится к изделиям с крючково-петельными системами крепления и, в частности, относится к пригодным для ношения абсорбирующим изделиям с крючково-петельными системами крепления, содержащими принимающий застежечный материал, изготовленный из волокнистого материала, и входящий застежечный матермииал с крючками, сконфигурированными для волокнистого материала.
УРОВЕНЬ ТЕХНИКИ
Крючково-петельная система крепления может использоваться для крепления предметов друг к другу. Например, крючково-петельная система крепления может использоваться для крепления одноразового пригодного для ношения абсорбирующего изделия на пользователе. В крючково-петельной системе крепления входящий застежечный материал включает крючки, а принимающий застежечный материал включает петли. Указанный входящий застежечный материал является сконфигурированным для разъемного зацепления с принимающим застежечным материалом. В некоторых крючково-петельныхсистемах крепления принимающий застежечный материал представляет собой волокнистый материал. Однако, если крючки входящего застежечного материала не сконфигурированы для петель волокнистого материала, то крючками захватывается и удерживается мало петель, и входящий застежечный материал нельзя использовать с волокнистым материалом для образования надежной крючково-петельной системы крепления.
КРАТКОЕ ОПИСАНИЕ
Крючково-петельные системы крепления согласно настоящему раскрытию содержат принимающий застежечный материал, изготовленный из волокнистого материала, и входящий застежечный материал, содержащий крючки, сконфигурированные для волокнистого материала. Крючки могут иметь общую высоту крючка, размер которой соотносится с общей толщиной волокнистого материала. Крючки могут иметь эффективную площадь вертикального зацепления с определенным размером и соотношением геометрических размеров. Крючки также могут иметь общую высоту наконечника, размер которой соотносится с общей толщиной волокнистого материала и/или общим размером волокна в поперечном сечении для волокон волокнистого материала. Крючки также могут содержать плечи с нижними сторонами, которые включают части с выемкой, размеры которых соотносятся с общим размером волокон в поперечном сечении для волокон волокнистого материала. Поскольку крючки входящего застежечного материала являются сконфигурированными для петель волокнистого материала, в ходе крепления крючками захватывается и удерживается достаточное количество петель, и входящий застежечный материал может использоваться для образования надежной крючково-петельной системы крепления. Частные воплощения изобретения описываются в настоящем раскрытии в Подробном описании. Крючково-петельные системы крепления могут использоваться с различными изделиями. Например, крючково-петельные системы крепления могут использоваться для крепления одноразовых пригодных для ношения абсорбирующих изделий на пользователях.
КРАТКОЕ ОПИСАНИЕ ЧЕРТЕЖЕЙ
Фиг. 1А - вид сверху внутренней части одноразового пригодного для ношения абсорбирующего изделия с передним креплением в плоском изображении.
Фиг. 1В - вид сверху наружной части одноразового пригодного для ношения абсорбирующего изделия с передним креплением по Фиг. 1А в плоском изображении.
Фиг. 2А - вид сверху наружной части одноразового пригодного для ношения абсорбирующего изделия с боковым креплением в плоском изображении.
Фиг. 2В - вид сверху наружной части одноразового пригодного для ношения абсорбирующего изделия с боковым креплением по Фиг. 2А в плоском изображении.
Фиг. 3А - увеличенный вид сбоку части принимающего застежечного материала.
Фиг. 3В - увеличенный вид в поперечном разрезе одного из волокон принимающего застежечного материала по Фиг. 3А.
Фиг. 4 - увеличенная изометрическое изображение части входящего застежечного материала.
Фиг. 5А - увеличенный вид двунаправленного микроразмерного крючка, расположенного на верхней поверхности основы входящего застежечного материала.
Фиг. 5В - увеличенный вид сбоку крючка по Фиг. 5А, расположенного на верхней поверхности основы.
Фиг. 5С - увеличенный вид сбоку крючка по Фиг. е 5А.
Фиг. 5D - дополнительно увеличенный вид части передней части крючка по Фиг. 5А.
Фиг. 6 - увеличенный вид передней части другого двунаправленного микроразмерного крючка, расположенного на верхней поверхности основы входящего застежечного материала.
ПОДРОБНОЕ ОПИСАНИЕ
Крючково-петельные системы крепления согласно настоящему раскрытию содержат принимающий застежечный материал, изготовленный из волокнистого материала, и входящий застежечный материал, содержащий крючки, сконфигурированные для волокнистого материала. Крючки могут иметь характерные признаки, размер и/или форма которых соотносится с общей толщиной волокнистого материала и/или с общим размером волокна в поперечном сечении для волокон волокнистого материала. Поскольку крючки входящего застежечного материала сконфигурированы для петель волокнистого материала, в ходе крепления крючками эффективно захватывается и удерживается достаточное количество петель, и входящий застежечный материал может использоваться для формирования надежной крючково-петельной системы крепления. Крючково-петельные системы крепления могут использоваться с различными изделиями.
Повсюду в настоящем раскрытии крючково-петельные системы крепления описываются для использования с пригодными для ношения абсорбирующими изделиями. Пригодные для ношения абсорбирующие изделия используются для абсорбирования и вмещения продуктов выделения организма (таких, как моча, менструальные кровотечения и кал), принимаемых от того, кто носит эти изделия. Пригодные для ношения абсорбирующие изделия включают подгузники (для людей любого возраста), трусы для приучения к горшку, нижнее белье для недержания, женские гигиенические прокладки и т.д.
Однако крючково-петельные системы крепления согласно настоящему раскрытию не ограничиваются указанными изделиями; такие системы могут использоваться с любыми видами изделий. Например, крючково-петельные системы крепления согласно настоящему раскрытию могут использоваться для удерживания одноразовых чистящих салфеток на месте в устройстве для чистки. В качестве другого примера, крючково-петельные системы крепления согласно настоящему раскрытию также могут использоваться для крепления одноразовой одежды, медицинских повязок и других изделий, как будет понятно среднему специалисту в данной области техники.
Фиг. 1А представляет собой вид сверху внутренней части одноразового пригодного для ношения абсорбирующего изделия 100 с передним креплением в плоском состоянии. Изделие 100 включает верхний лист 101, внешний покровный слой 103 и абсорбирующую сердцевину 102 между верхним листом 101 и внешним покровным слоем 103. В различных воплощениях часть, части или весь внешний покровный слой 103 могут быть нерастяжимыми или неупруго растяжимыми, или упруго растяжимыми, либо в поперечном направлении, либо в продольном направлении, либо, как в поперечном, так и продольном направлении. Часть верхнего листа 101 иллюстрируется в виде выреза для того, чтобы показать часть внешнего покровного слоя 103. В воплощении изобретения по Фиг. 1А внешний покровный слой 103 содержит волокнистую наружную поверхность. Изделие 100 включает боковые ушки 104, прикрепленные к задней части изделия 100. Изделие 100 также включает крючково-петельную систему 105 крепления, предназначенную для крепления изделия 100 на пользователе. Крючково-петельная система 105 крепления включает принимающий застежечный материал 107 и детали входящего застежечного материала 106. В воплощении изобретения по Фиг. 1А, принимающий застежечный материал 107 представляет собой принимающую зону застежки, расположенную снаружи передней части внешнего покровного слоя 103. Часть верхнего листа 101 проиллюстрирована в виде выреза для того, чтобы показать часть принимающего застежечного материала 107. Деталь входящего застежечного материала 106 расположена на каждом из боковых ушек 104. В различных воплощениях изобретения часть, части или все, или любое из двух, или оба боковых ушка 104 могут быть нерастяжимыми или неупруго растяжимыми, или упруго растяжимыми, либо в поперечном направлении, либо в продольном направлении, либо как в поперечном, так и в продольном направлении.
Одноразовое пригодное для ношения абсорбирующее изделие 100 также может быть сконфигурировано в различных альтернативных воплощениях изобретения. Любая из одиночных деталей материала крепления на изделии 100 может замещаться двумя или более деталями из материала крепления. Любая деталь каждого из материалов крепления может быть выполнена заодно с одним или несколькими материалами, слоями, структурами или элементами из настоящего раскрытия или из данной области техники, или заодно с основной частью изделия 100. В качестве примера, входящий застежечный материал 106 может быть выполнен заодно с боковым ушком 104; то есть входящий застежечный материал может быть образован одним или несколькими материалами бокового ушка 104. В качестве примера, принимающий застежечный материал 107 может быть выполнен заодно с внешним покровным слоем 103; то есть, принимающий застежечный материал может быть образован одним или несколькими материалами внешнего покровного слоя 103.
Входящий застежечный материал 106 и принимающий застежечный материал 107 могут располагаться в разных положениях; например, входящий застежечный материал 106 может располагаться снаружи передней части внешнего покровного слоя 103, а одна или несколько деталей принимающего застежечного материала 107 может располагаться на каждом из боковых ушек 104. Одноразовое пригодное для ношения абсорбирующее изделие 100 с передним креплением в альтернативном воплощении может быть сконфигурировано как одноразовое пригодное для ношения абсорбирующее изделие с задним креплением. Одноразовое пригодное для ношения абсорбирующее изделие с передним или задним креплением в альтернативном воплощении может быть сконфигурировано для крепления только с одной стороны. Одноразовое пригодное для ношения абсорбирующее изделие 100 с передним креплением в альтернативном воплощении может быть сконфигурировано с боковыми полями вместо боковых ушек. Одноразовое пригодное для ношения абсорбирующее изделие 100 с передним креплением в альтернативном воплощении может быть сконфигурировано как многоразовое пригодное для ношения абсорбирующее изделие с одноразовым абсорбирующим вкладышем.
Одноразовое абсорбирующее изделие сконфигурировано для утилизации после одноразового использования (например, не предназначено для повторного использования, восстановления или стирки). Примеры одноразовых абсорбирующих изделий включают одноразовые подгузники, а также одноразовое нижнее белье для людей, страдающих недержанием. Некоторые абсорбирующие изделия являются многоразовыми. Многоразовое абсорбирующее изделие сконфигурировано для частичного или полного использования более одного раза. В некоторых воплощениях изобретения многоразовое абсорбирующее изделие может быть сконфигурировано так, чтобы все абсорбирующее изделие или его часть были износостойкими при стирке или полностью пригодными для стирки. Один из примеров многоразового абсорбирующего изделия представляет собой подгузник с моющимся внешним покровным слоем. В других воплощениях изобретения многоразовое абсорбирующее изделие может быть сконфигурировано непригодным для стирки.
Также одноразовое пригодное для ношения абсорбирующее изделие 100 или любое из его альтернативных воплощений может быть сконфигурировано с другой системой крепления, которая включает одну или несколько деталей из одного или обоих из входящего застежечного материала 106 и принимающего застежечного материала 107, включая любое из их альтернативных воплощений. Например, одноразовое пригодное для ношения абсорбирующее изделие 100 может включать систему крепления для прикрепления сменного абсорбирующего вкладыша к основной части изделия 100. В качестве другого примера, одноразовое пригодное для ношения абсорбирующее изделие 100 может включать систему крепления для прикрепления одного или нескольких материалов, слоев, конструкций или элементов из настоящего раскрытия или из данной области техники, друг к другу или к основной части изделия 100.
Часть, части или весь принимающий застежечный материал 107 могут быть сконфигурированы любым способом из настоящего раскрытия или из данной области техники, включая любое осуществимое сочетание конструкций или элементов. Например, принимающий застежечный материал 107 может быть сконфигурирован таким же образом, как принимающий застежечный материал 310 по Фиг. 3А, включая любые альтернативные воплощения. Часть, части или вся одна из двух, или обе детали входящего застежечного материала 106 могут быть сконфигурированы любым способом из настоящего раскрытия или из данной области техники, включая любое осуществимое сочетание конструкций или элементов. Например, входящий застежечный материал 106 может быть сконфигурирован таким же образом, как входящий застежечный материал 420 по Фиг. 4, включая любые альтернативные воплощения.
Часть, части или вся система 105 крепления могут быть сконфигурированы любым способом из настоящего раскрытия или из данной области техники, включая любое осуществимое сочетание конструкций или элементов. В качестве примера, система 105 крепления может включать входящий застежечный материал 106, описанный выше, но может включать принимающий застежечный материал, который является сконфигурированным иначе, чем принимающий застежечный материал 107, и вместо этого является сконфигурированным как какой-либо другой принимающий застежечный материал, известный в данной области техники. В качестве другого примера, система 105 крепления может включать принимающий застежечный материал 107, описанный выше, но может включать входящий застежечный материал, который сконфигурирован иначе, чем входящий застежечный материал 106, и вместо этого является сконфигурированным как какой-либо другой входящий застежечный материал, известный в данной области техники.
Часть, части или все одноразовое пригодное для ношения абсорбирующее изделие 100 с передним креплением могут быть сконфигурированы любым способом из настоящего раскрытии или из данной области техники, включая любое осуществимое сочетание конструкций или элементов, в том числе любые альтернативные воплощения изобретения.
Фиг. 1В представляет собой вид сверху наружной части одноразового пригодного для ношения абсорбирующего изделия 100 с передним креплением по Фиг. 1А в плоском состоянии. Часть внешнего покровного слоя 103 проиллюстрирована в виде выреза для того, чтобы показать часть верхнего листа 101. Часть одного из боковых ушек 104 также проиллюстрирована в виде выреза для того, чтобы показать часть принимающего застежечного материала 106.
Любое из воплощений одноразового пригодного для ношения абсорбирующего изделия 100 с передним креплением по Фиг. 1А и 1В может быть изготовлено с раскрепленной или частично скрепленной, или полностью скрепленной системой 105 крепления. Любое из воплощений одноразового пригодного для ношения абсорбирующего изделия 100 с передним креплением по Фиг. 1А и 1В может поступать в продажу с раскрепленной или частично скрепленной, или полностью скрепленной системой 105 крепления. Когда одно из воплощений одноразового пригодного для ношения абсорбирующего изделия 100 с передним креплением по
Фиг. 1А и 1В поступает в продажу раскрепленным или частично скрепленным, потребитель, пользователь или лицо, осуществляющее уход, может полностью крепить изделие на носящем.
Фиг. 2А представляет собой вид сверху внутренней части одноразового пригодного для ношения абсорбирующего изделия 200 с боковым креплением в плоском состоянии. Изделие 200 включает верхний лист 201, внешний покровный слой 203 и абсорбирующую сердцевину 202, расположенную между верхним листом 201 и внешним покровным слоем 203. В различных воплощениях изобретения часть, части или все внешние покровные слои 203 могут быть нерастяжимыми или неупруго растяжимыми, или упруго растяжимыми, либо в поперечном направлении, либо в продольном направлении, либо как в продольном, так и в поперечном направлении. Часть верхнего листа 201 проиллюстрирована в виде выреза для того, чтобы показать часть внешнего покровного слоя 203. В воплощении изобретения по Фиг. 2А внешний покровный слой 203 имеет волокнистую наружную поверхность. Изделие 200 включает боковые панели 204, прикрепленные к обеим сторонам передней части изделия 200 и к обеим сторонам задней части изделия 200. Изделие 200 также включает крючково-петельную систему 205 крепления, предназначенную для крепления изделия на пользователе. Крючково-петельная система 205 крепления включает детали входящего застежечного материала 206 и детали принимающего застежечного материала 207. В воплощении изобретения по Фиг. 2А деталь входящего застежечного материала 206 расположена изнутри каждого из боковых ушек 204 в задней части изделия 200, а деталь принимающего застежечного материала 207 расположена снаружи каждого из боковых ушек 204 в передней части изделия 200. Часть одной из боковых панелей 204 проиллюстрирована в виде среза для того, чтобы показать часть одной из деталей принимающего застежечного материала 207. В различных воплощениях изобретения, часть, части или вся одна из двух, или обе боковые панели 204 могут быть нерастяжимыми или неупруго растяжимыми, или упруго растяжимыми либо в поперечном направлении, либо в продольном направлении, либо как в поперечном, так и в продольном направлении.
Одноразовое пригодное для ношения абсорбирующее изделие 200 также может быть сконфигурировано в различных его альтернативных воплощениях. Любая из одиночных деталей материала крепления изделия 200 может быть замещена двумя или более деталями материала крепления. Любая деталь любого из двух указанных материалов крепления может быть выполнена заодно с одним или несколькими другими материалами, слоями, конструкциями или элементами из настоящего раскрытия или из данной области техники, или заодно с основной частью изделия 200. В качестве примеров, принимающий застежечный материал 206 и/или входящий застежечный материал 207 могут быть выполнены заодно с боковыми ушками 204; то есть материал крепления может быть образован одним или несколькими материалами бокового ушка 204.
Входящий застежечный материал 206 и принимающий застежечный материал 207 могут быть расположены в разных положениях. Например, входящий застежечный материал 206 может быть расположен на одной из двух или на обеих боковых панелях 204 в передней части изделия, а принимающий застежечный материал 207 может быть расположен на одной из двух или на обеих боковых панелях 204 в задней части изделия 200. В качестве другого примера, одна или несколько деталей входящего застежечного материала 206 могут быть расположены снаружи одной или нескольких из боковых панелей 204, в то время как одна или несколько деталей принимающего застежечного материала 207 могут быть расположены изнутри одной или нескольких боковых панелей 204.
Одноразовое пригодное для ношения абсорбирующее изделие 200 с боковым креплением в альтернативном воплощении может быть сконфигурировано с боковыми панелями только спереди или только сзади, или только на одной стороне. Одноразовое пригодное для ношения абсорбирующее изделие 200 с боковым креплением в альтернативном воплощении может быть сконфигурировано с боковыми полями вместо боковых панелей. Одноразовое пригодное для ношения абсорбирующее изделие 200 с боковым креплением в альтернативном воплощении может быть сконфигурировано без обособленных боковых панелей, но с одной или несколькими деталями из материала крепления, размещенными на любой из двух или на обеих сторонах основной части в передней или задней части изделия 200. Одноразовое пригодное для ношения абсорбирующее изделие 200 в альтернативном воплощении, может быть сконфигурировано как многоразовое пригодное для ношения абсорбирующее изделие со сменным абсорбирующим вкладышем.
Также одноразовое пригодное для ношения абсорбирующее изделие 200 или любое из его альтернативных воплощений, может быть сконфигурировано с другой системой крепления, которая включает одну или несколько деталей на одном из двух или на обоих из входящего застежечного материала 106 и принимающего застежечного материала 107, включая любые альтернативные воплощения. Например, одноразовое пригодное для ношения абсорбирующее изделие 200 может включать систему крепления, предназначенную для прикрепления сменного абсорбирующего вкладыша к основной части изделия 200. В качестве другого примера, одноразовое пригодное для ношения абсорбирующее изделие 200 может включать систему крепления, предназначенную для прикрепления одного или нескольких материалов, слоев, конструкций или элементов из настоящего раскрытия или из данной области техники, друг к другу или к основной части изделия 200.
Часть, части или вся одна из двух, или обе детали принимающего застежечного. материала 207 могут быть сконфигурированы любым способом из настоящего раскрытия или из данной области техники, включая любое осуществимое сочетание конструкций или элементов. Например, принимающий застежечный материал 207 может быть сконфигурирован таким же образом, как и принимающий застежечный материал 310 по Фиг. 3А, включая любые альтернативные воплощения. Часть, части или вся одна из двух, или обе детали принимающего застежечного материала 206 могут быть сконфигурированы любым способом из настоящего раскрытия или из данной области техники, включая любое осуществимое сочетание конструкций или элементов. Например, входящий застежечный материал 206 может быть сконфигурирован таким же образом, как входящий застежечный материал 420 по Фиг. 4, включая любые альтернативные воплощения.
Часть, части или все одноразовое пригодное для ношения абсорбирующее изделие 200 с боковым креплением может быть сконфигурировано любым способом из настоящего раскрытия или из данной области техники, включая любое осуществимое сочетание конструкций или элементов, включая любые альтернативные воплощения.
Фиг. 2В представляет собой вид сверху наружной части одноразового пригодного для ношения абсорбирующего изделия 200 с боковым креплением по Фиг. 2А в плоском состоянии. Часть внешнего покровного слоя 203 проиллюстрирована в виде выреза для того, чтобы показать часть верхнего листа 201. Часть одной из боковых панелей 204 также проиллюстрирована в виде выреза для того, чтобы показать часть одной из деталей входящего застежечного материала 206.
Любое воплощение одноразового пригодного для ношения абсорбирующего изделия 200 с боковым креплением по Фиг. 2А и 2В может быть изготовлено с раскрепленной, частично скрепленной или полностью скрепленной системой 205 крепления. Когда воплощение одноразового пригодного для ношения абсорбирующего изделия 200 с боковым креплением по Фиг. 2А и 2В поступает в продажу раскрепленным или частично скрепленным, потребитель, пользователь или лицо, осуществляющее уход, может полностью крепить изделие на носящем.
Любые из раскрываемых в настоящем раскрытии пригодных для ношения абсорбирующих изделий могут быть сконфигурированы с различными конструкциями и/или элементами, как будет понятно специалисту в данной области техники. В качестве примера, пригодное для ношения абсорбирующее изделие может включать любой из следующих слоев (от кожи пользователя наружу): верхний лист, слой поглощения, слой распределения, оболочка сердцевины, слой накопления, насыпной слой и/или внешний покровный слой, и/или один или несколько других слоев, известных из данной области техники, где каждый слой является сконфигурирован любым способом, известным в данной области техники. Слой в пригодном для ношения абсорбирующем изделии может быть сформирован из одного или нескольких различных материалов, таких, как волокнистое полотно, пленка, бумага, ткань и т.д., и ламинатов, изготовленных из любого из указанных материалов любым способом, известным в данной области техники. Каждый слой в пригодном для ношения абсорбирующем изделии может быть сконфигурирован с различными соответствующими свойствами, таким, как гидрофильность, гидрофобность, непроницаемость для жидкостей, пористость, способность «дышать», растяжимость, эластичность, непрозрачность, прозрачность, прочность и/или мягкость, и т.д. любым способом, известным в данной области техники.
Абсорбирующая сердцевина может включать один или несколько абсорбирующих материалов, таких, как суперабсорбирующие материалы и/или натуральные материалы (которые могут быть обработаны для получения из них различных форм или могут быть необработанными). В различных воплощениях изобретения, часть, части или все из верхнего листа, слоя поглощения, слоя распределения, оболочки сердцевины, слоя накопления и/или насыпного слоя могут включать различные покрытия или добавки, такие, как лосьоны, отдушки или воспринимаемые органами чувств материалы различного назначения, такого, как противомикробное действие, устранение неприятных запахов, стимуляция здорового состояния кожи и т.д. Абсорбирующая сердцевина может быть сконфигурирована как абсорбирующая сердцевина, имеющая форму ягодиц, как часть извлекаемой абсорбирующей сердцевины, как часть сменной абсорбирующей сердцевины, как часть сборки абсорбирующей сердцевины и т.д.
Также одноразовое пригодное для ношения абсорбирующее изделие может включать любое из следующего: пояс изделия, обработанная кромка талии, тесьма отверстия для ноги, обработанное отверстие для ноги, наружный манжет для ноги, внутренний манжет для ноги и/или защитный манжет для ноги. Также одноразовое пригодное для ношения абсорбирующее изделие может включать любое из следующего: отсек для удержания кала, один или несколько индикаторов намокания, отделяемые защитные полоски и т.д. Также различные конструкции и элементы одноразового пригодного для ношения абсорбирующего изделия могут включать графические изображения, пассивную графику, активную графику в любом сочетании, известном в данной области техники.
Также предусмотрено, что любое из воплощений настоящего раскрытия может быть сконфигурировано, как описано в патентной заявке РСТ №(подлежит определению), озаглавленной «HookFastener», поданной компанией Aplix, S.A. (Париж, Франция) 10 ноября 2011 г. под номером патентного реестра 305090CHH34CWOPCT заявителя ThierryMarcheetal., которая ссылкой включена в настоящую заявку. В частности, любой из входящих застежечных материалов (в том числе любые конфигурации крючка), любые из принимающих застежечных материалов и любые из крючково-петельных систем крепления, раскрываемых в настоящем раскрытии, могут быть сконфигурированы, как описано в указанной заявке.
Фиг. 3А представляет собой увеличенный вид сбоку части принимающего застежечного материала 310. Принимающий застежечный материал 310 представляет собой волокнистый материал с общей толщиной 316. В воплощении изобретения по Фиг. 3А принимающий застежечный материал 310 представляет собой нетканый материал. Указанный нетканый материал содержит множество волокон 314. Каждое из волокон 314 имеет общий размер волокна в поперечном сечении.
В различных воплощениях изобретения принимающий застежечный материал 310 может представлять собой любой из волокнистых материалов или любой другой материал, подходящий для разъемным образом зацепляющихся крючков входящего застежечного материала из настоящего раскрытия или из данной области техники. Например, в качестве принимающего застежечного материала может использоваться волокнистая наружная поверхность внешнего покровного слоя одноразового пригодного для ношения абсорбирующего изделия. В некоторых воплощениях изобретения принимающий застежечный материал 310 может быть расположен на слое материала, который играет роль основы.
Волокнистые материалы могут быть изготовлены из волокон одного или нескольких типов, таких, как волокна животного происхождения, волокна растительного происхождения, минеральные волокна и т.д. Волокнистые материалы могут включать короткое волокно, длинные волокна, непрерывные волокна и/или волокна с различной длины, или сочетания любых из указанных волокон. В некоторых случаях, волокнистый материал может включать другой материал, может быть соединен с другим материалом или может быть встроен в другой материал. Волокнистые материалы могут принимать множество форм, таких, как полотна, текстильные материалы и композитные материалы. Примеры полотен включают волокнистые текстильные материалы (тканые или трикотажные полотна), войлоки, нетканые изделия и другие. Одним из примеров волокнистого композитного материала является композитный материал с полимерными волокнами.
Повсюду в настоящем раскрытии для описания и иллюстрации различных воплощений изобретения используются нетканые материалы. Однако предусмотрено, что воплощения настоящего раскрытия не ограничиваются неткаными материалами, а могут аналогично применяться к широкому разнообразию волокнистых материалов, таких, как описанные выше и другие, как будет понятно специалистам в данной области техники. В том смысле, как он используется в настоящем раскрытии, термин «нетканый материал» относится к листовой конструкции (например, полотну), состоящей из волокон (иногда называемых нитями), которые проложены неоднородным, неравномерным или случайным образом. Нетканый материал может представлять собой однослойную структуру или многослойную структуру. Каждый слой в нетканом материале может включать один вид волокон или два или более видов волокон, где каждый вид волокон сконфигурирован любым из способов из настоящего раскрытия или из данной области техники. Нетканый материал также может соединен с другим материалом, таким, как пленка, образуя ламинат. Нетканый материал может быть связанным для обеспечения целостности полотна и/или для прикрепления к другому материалу.
Нетканый материал может быть изготовлен из различных натуральных и/или синтетических материалов. Иллюстративные натуральные материалы включают целлюлозные волокна, такие, как хлопок, джут, пульпа и т.п.; а также могут включать переработанные целлюлозные волокна, такие, как гидратцеллюлозное волокно или вискоза. Натуральные волокна для нетканого материала могут быть изготовлены с использованием различных процессов, таких, как прочесывание. В особенности, нетканый материал может быть изготовлен из волокон, полученных из возобновляемых материалов. Иллюстративные синтетические материалы включают в качестве неограничивающих примеров синтетические термопластичные полимеры, которые известны как образующие волокна и которые включают в качестве неограничивающих примеров полиолефины (например, полиэтилен, полипропилен, полибутилен и т.п.); полиамиды (например, нейлон 6, нейлон 6/6, нейлон 10, нейлон 12 и т.п.); сложные полиэфиры (например, полиэтилентерефталат, полибутилентерефталат, полимолочная кислота и т.п.); поликарбонат; полистирол; термопластичные эластомеры; виниловые полимеры; полиуретан, а также их смеси и сополимеры, и любые добавки и технологические добавки, известные в данной области техники. Любые из этих материалов могут использоваться для формирования одного или нескольких однокомпонентных волокон, и любое сочетание любых из этих материалов может использоваться для формирования одного или нескольких многокомпонентных волокон любого вида в любой конфигурации.
Волокна относительно короткой длины (например, 40 мм или менее), как правило, изготовлены в таких процессах использования нетканых материалов, как сухое формование (например, прочесывание или суховоздушное формование) или мокрое формование. Непрерывные волокна или нити могут вытягиваться из расплавленных термопластов или из химических растворов и формоваться в полотно, например, с использованием технологии спанлейс / спанбонд, мелтблаун, а также электропрядения. Другим процессом формирования нетканых материалов является пленочная фибрилляция. Также, для формирования композитных или слоистых структур полотна эти процессы могут сочетаться.
Каждый слой в волокнистом материале или отдельные волокна в волокнистом материале могут быть сконфигурированы с различными соответствующими свойствами, такими как воздухопроницаемость, пористость, способность «дышать», растяжимость, эластичность, непрозрачность, прозрачность, прочность и/или мягкость, любым способом, известным в данной области техники.
Волокнистый материал, используемый в качестве принимающего застежечного материала, также может быть сконфигурирован с любой схемой расположения связующего материала и любой печатью, известной в данной области техники. Например, принимающий застежечный материал может быть сконфигурирован со схемой расположения связующего материала и/или печатью так, как это описано в опубликованной заявке на патент США №20100298796, озаглавленной «WearableAbsorbentArticlesWithBondedAndPrintedFibrousMaterials», поданной 20 мая 2010 г. компанией TheProcter&GambleCompany от имени Hometal.
В качестве примера, волокнистый материал, используемый в качестве принимающего застежечного материала в крючково-петельной системе крепления, может представлять собой нетканый материал, изготовленный из двухкомпонентных волокон, где компонентами являются: сополимер пропилена и этилена (80%) и гомополимер пропилена (20%), расположенные в смежной конфигурации.
Ниже следуют примеры принимающих застежечных материалов, пригодных для использования в крючково-петельной системе крепления. Одним из примеров нетканого материала является материал торговой марки EBL от компании 3MCompany, Сент-Пол, штат Миннесота, США. Другой пример включает некоторое количество имеющих определенную форму зацепляющихся элементов, выступающих из тканой подкладки, такой, как представленный на рынке материал торговой марки Guilford 18904, от компании GuilfordMills, Гринсборо, штат Северная Каролина, США. Другие примеры представлены торговой маркой KLT от компании 3MCompany, Сент-Пол, штат Миннесота, США.
Недорогой принимающий застежечный материал и способ его изготовления описаны в патенте США №5032122, озаглавленном «LoopFasteningMaterialForFasteningDeviceandMethodofMakingSame», выданном заявителям Noeletal. 16 июля 1991 г. Другой пример описан в патенте США №5326612, озаглавленном «NonwovenFemaleComponentforRefastenableFasteningDeviceandMethodofMakingtheSame», выданном заявителю David J.K. Goulait 5 июля 1994 г. Еще один пример описан в патенте США №5595567, озаглавленном «NonwovenFemaleComponentForRefastenableFasteningDevice», выданном 21 января 1997 г. заявителям Willie F. Kingetal. Еще один пример описан в патенте США №5624427, озаглавленном «FemaleComponentForRefastenableFasteningDevice», выданном 29 апреля 1997 г. заявителям Carl L. Bergmanetal. Каждый из этих патентных документов ссылкой включен в настоящее раскрытие.
Общая толщина 316 принимающего застежечного материала 310 измеряется так, как это описывается в настоящем раскрытии в разделе, озаглавленном «Метод испытаний измерения толщины волокнистого материала». В различных воплощениях изобретения, общая толщина 316 может составлять 1-1000 микрометров или любое целочисленное значение в микрометрах от 1 до 1000, или любой интервал, образованный любыми из этих значений. В качестве примеров, общая толщина может составлять 350, 500 или 650 микрометров или любой интервал, образованный любыми из этих значений. Сухая масса принимающего застежечного материала 310 может составлять 10-100 граммов на квадратный метр или любое целочисленное значение в граммах на квадратный метр между 10 и 100, или любой интервал, образованный любыми из этих значений.
Фиг. 3В представляет собой дополнительно увеличенный вид волокна 314 из принимающего застежечного материала 310 по Фиг. 3А. Волокно 314 имеет некоторый общий размер 315 волокна в поперечном сечении. Поскольку форма волокна 314 является круглой, общая форма поперечного сечения волокна 314 является круглой, и общий размер 315 волокна в поперечном сечении представляет собой диаметр круглой общей формы поперечного сечения волокна 314. Для волокон с некруглыми поперечными сечениями, общий размер волокна в поперечном сечении представляет собой наибольше расстояние, линейно измеренное по поперечному сечению. Общий размер волокна в поперечном сечении для волокна можно определить, выполняя измерения на увеличенном изображении волокна, полученном на оборудовании с высоким увеличением. Например, может использоваться сканирующий электронный микроскоп.
Принимающий застежечный материал 310 может включать волокна различных размеров и форм. Например, некоторые или все волокна в принимающем застежечном материале 310 могут иметь общий размер в поперечном сечении 5-150 микрометров или любое целочисленное значение в микрометрах между 5 и 150 микрометров, или любой интервал, образованный любыми из этих значений. В качестве примеров, общая толщина может составлять менее 25 микрометров, менее 20 микрометров или менее 15 микрометров, или любой интервал, образованный любыми из этих значений. Также в качестве примера, некоторые или все волокна в принимающем застежечном материале 310 могут иметь общую форму поперечного сечения, которая является круглой, овальной, квадратной, прямоугольной, треугольной, звездообразной, многолепестковой, или любую другую форму, известную в данной области техники, или сочетания любых этих форм. В качестве примера, волокнистый материал, используемый в качестве принимающего застежечного материала в крючково-петельной системе крепления, может представлять собой нетканый материал, изготовленный из двухкомпонентных волокон, имеющих общий размер в поперечном сечении 17 микрометров, и общую форму поперечного сечения, которая является круглой.
Фиг. 4 представляет собой увеличенное изометрическое изображение части входящего застежечного материала 420. На Фиг. 4 эта часть показана как отделенная от большего фрагмента материала. Входящий застежечный материал 420 включает множество двунаправленных микроразмерных крючков 424, размещенных на основе 422, которая имеет общую плоскую форму. Каждый из крючков 424 может быть сконфигурирован таким же образом, как крючок 530 по Фиг. 5А-5D, включая любые альтернативные воплощения. В альтернативном воплощении входящий застежечный материал 420 также может включать один или несколько крючков, сконфигурированных другими способами. В воплощении изобретения по Фиг. 4 крючки 424 и основа 422 изготовлены из одинакового материала, и крючки 424 представляют собой единую часть основы 422. Входящий застежечный материал 420 может быть изготовлен из широкого разнообразия пригодных для придания формы и/или формуемых материалов, включающих любые натуральные или синтетические материалы, перечисляемые в настоящем раскрытии и/или любой другой подходящий материал, известный в данной области техники, в любом осуществимом сочетании, наряду с любыми добавками или технологическими добавками, известными в данной области техники. В качестве особого примера, входящий застежечный материал 420 может быть изготовлен из различных возобновляемых материалов, в том числе из биопластика, получаемого из возобновляемых источников биомассы, таких, как сахара, крахмалы, целлюлоза, биополимеры и т.д. В различных альтернативных воплощениях изобретения крючки и основа могут быть сформированы по отдельности или изготовлены из разных материалов.
Крючки 424 могут быть распределены по входящему застежечному материалу 420 с различными схемами расположения и плотностями крючков. Например, крючки 424 могут быть расположены в рядах и/или колонках, или в другом расположении крючков, известном в данной области техники. В различных воплощениях изобретения входящий застежечный материал может иметь плотность крючков 10-1000 крючков на квадратный сантиметр или любое целочисленное количество крючков от 10 до 1000, или в любом интервале, образованном любыми из этих значений.
Ниже следуют примеры входящих застежечных материалов, пригодных для использования в крючково-петельной системе крепления. Входящий застежечный материал может содержать крючки, имеющие любую форму, такую, как J-образная, Т-образная или грибообразная форма, или любую другую форму, известную в данной области техники. Иллюстративные входящие застежечные материалы поставляются в продажу компанией Aplix, Inc., Шарлотт, штат Северная Каролина, США, под торговыми обозначениями 960, 957 и 942. Другие входящие застежечные материалы поставляются в продажу компанией 3MCompany, Сент-Пол, штат Миннесота, США, под торговыми обозначениями CS200, CS300, МС5 и МС6. Другие входящие застежечные материалы описаны в патенте США №5058247, озаглавленном «MechanicalFasteningProng», выданном компании Thomas 22 октября 1991 г., который ссылкой включен в настоящее раскрытие.
Входящий застежечный материал 420 и крючки 424 на нем могут быть изготовлены в любом подходящем процессе, известном в данной области техники. Например, входящий застежечный материал может изготавливаться путем литья, формования, экструзии профилированных изделий или микрорепликации. Кроме того, входящий застежечный материал может быть изготовлен с использованием любого из процессов, описанных в любом из следующих патентов США: 3192589; 3138841; 3266113; 3408705; 3557413; 3594863; 3594865; 3718725; 3762000; 4001366; 4056593; 4189809: 4290174; 4454183; 4894060; 5077870; 5315740; 5607635; 5679302; 5879604; 5845375; 6054091; 6206679; 6209177; 6248419; 6357088; 6481063; 6484371; 6526633; 6635212; 6660202; 6728998; 6737147; 6869554; RE38652; 6982055; 7014906; 7048818; 7032278; 7052636; 7052638; 7067185; 7172008; 7182992; 7185401; 7188396; и 7516524, каждый из которых ссылкой включен в настоящее раскрытие.
В другом альтернативном воплощении изобретения крючки могут быть объединены вместе, образуя входящий застежечный материал без основы, который имеет общую плоскую форму. Например, входящий застежечный материал может быть изготовлен из множества крючков, которые размещены на одной или нескольких полосах материала, или размещены на одной или нескольких прядях материала, или крючков, которые объединены вместе, образуя одну или несколько прядей материала, или крючков, которые соединены в один или несколько других общих элементов любым способом, известным в данной области техники.
Фиг. 5А представляет собой увеличенный вид передней части двунаправленного микроразмерного крючка 530, расположенного на верхней поверхности 523 части основы 522 входящего застежечного материала. На Фиг. 5А часть основы 522 показана как отделенная от большего фрагмента материала. Крючок 530 является двунаправленным, поскольку наконечник 570 содержит два плеча 580, проходящих с противоположных сторон 536 крючка 530. Стороны 536 крючка представляют собой наружные части крючка 530 между передней частью 532 крючка 530 и задней частью 534 крючка 530. И хотя крючок 530 представляет собой двунаправленный крючок, предусмотрено, что любые из этих конструкций, элементов, размеров или геометрических размеров крючка 530 могут быть аналогичным образом применимы к однонаправленному крючку (одно плечо, сконфигурированное для зацепления в одном направлении) или к многонаправленному крючку (более двух плеч, где каждое плечо сконфигурировано для зацепления в отличающемся направлении).
В воплощении изобретения по Фиг. 5А оба плеча 580 крючка 530 являются сконфигурированными одинаковым образом. Однако также предусмотрено, что любые конструкции, элементы, размеры или геометрические размеры 580 крючка 530 могут применяться к одному плечу двунаправленного крючка, в то время как другое плечо может быть сконфигурировано другим образом. Кроме того, предусмотрено, что любые конструкции, элементы, размеры или геометрические размеры плеча 580 крючка 530 могут применяться для двух или большего количества плеч многонаправленного крючка, в то время как одно или несколько других плеч на этом крючке могут быть сконфигурированы одним или несколькими другими способами.
Крючок 530 включает основание 550, стержень 560 и наконечник 570. Крючок 530 также содержит боковые стороны 536. Крючок 530 выступает из основы 522 в направлении 545 вверх, которое является перпендикулярным основе 522. Крючок 530 также содержит поперечное направление 547. Поперечное направление 547 является параллельным общей плоской форме основы 522 и параллельным наибольшему линейному размеру, измеренному по наконечнику 570. В воплощении изобретения по
Фиг. 5А поперечное направление 547 также является параллельным передней части 532 крючка 530 и перпендикулярным боковым сторонам 536. Крючок 530 также имеет направление 541 толщины, которое является параллельным основе 522 и перпендикулярным поперечному направлению 547. Направление 541 толщины является перпендикулярным странице по Фиг. 5А, поэтому направление 541 толщины показано на Фиг. 5В и 5С.
Основание 550 прикреплено к основе 522, стержень 560 прикреплен к основанию 550, и наконечник 570 прикреплен к стержню 560. Наконечник 570 имеет общую высоту 579 наконечника, которая измеряется так, как это описано в связи с Фиг. 5D. Крючок 530 имеет общую высоту 539 крючка, измеряемую линейно в направлении 545 вверх от верхней поверхности 523 основы 500 до высшей точки на наружной поверхности крючка 530 (наиболее удаленной от верхней поверхности 523 основы 522). В воплощении изобретения по Фиг. 5А вершина 538 наконечника 570 представляет собой высшую точку на наружной поверхности крючка 530. Крючок 530 также имеет центральную ось 543, которая проходит через центр крючка. В воплощении изобретения по Фиг. 5А центральная ось 543 выровнена с направлением 545 вверх, однако в различных воплощениях изобретения центральная ось 543 может не являться перпендикулярной относительно основы 522; т.е. крючок может быть наклонным в поперечном направлении 547 и/или в направлении 541 толщины. Также, в различных воплощениях изобретения наконечник 570 может не иметь вершины, но может содержать закругленную верхнюю часть или плоскую верхнюю часть, или верхнюю часть с выемкой, или любую другую форму, известную в данной области техники, или сочетания любых этих форм.
Когда крючок 530 используется на входящем застежечном материале системы крепления, и система крепления использует волокнистый материал в качестве принимающего застежечного материала, общая высота 539 крючка может иметь размер, который соотносится с общей толщиной волокнистого материала, такой, как общая толщина 316 волокнистого материала принимающего застежечного материала 310. Общая высота 539 крючка может составлять 33-200% общей толщины волокнистого материала или любое целочисленное процентное значение от 33% до 200% общей толщины волокнистого материала, или любой интервал, образованный любыми из этих значений. В качестве примеров, общая высота 539 крючка может составлять 33%, 50%, 100%, 150% или 200% общей толщины волокнистого материала или любой интервал, образованный любыми из этих значений. Если не ограничиваться рамками этой теории, можно полагать, что выбор общей высоты 539 крючка на основе общей толщины волокнистого материала, как это описано выше, позволяет крючку 530 проникать в волокнистый материал на значительную глубину, что увеличивает вероятность того, что крючок 530 может сталкиваться с волокнами, подлежащими захвату крючком 530.
Фиг. 5В представляет собой увеличенный вид сбоку крючка 530 по Фиг. 5А, расположенного на верхней поверхности 523 части основы 522. На Фиг. 5В часть основы 522 показана как отделенная от большего фрагмента материала. Крючок 530 содержит переднюю часть 532 и заднюю часть 534, каждая из которых является, по существу, плоской, однако в различных воплощениях изобретения передняя часть 532 и/или задняя часть 534 могут не являться плоскими. Фиг. 5В иллюстрирует направление 541 толщины, которое является параллельным основе 522 и перпендикулярным поперечному направлению 547. В воплощении изобретения по Фиг. 5А направление 541 толщины также является перпендикулярным передней части 532 и задней части 534 крючка 530.
Фиг. 5С представляет собой увеличенный вид сверху крючка по Фиг. 5А. Указанный вид сверху крючка 530 показывает вид сверху наконечника 570. Наконечник 570 содержит переднюю кромку 572, заднюю кромку 574 и боковые кромки 576. В воплощении изобретения по Фиг. 5А каждая из этих кромок является, по существу, плоской, однако в различных воплощениях изобретения какая-либо их этих кромок может не являться плоской. Например, кромки наконечника 570 могут быть изогнутыми внутрь или наружу, образуя вогнутую или выпуклую форму, или могут содержать другие изменения в их геометрии. Передняя кромка 572 и задняя кромка 574 являются параллельными поперечному направлению 547 и друг другу, однако в различных воплощениях изобретения эти кромки могут не быть параллельными. Боковые кромки 576 являются параллельными направлению 541 толщины и друг другу, однако в различных воплощениях изобретения эти кромки могут не быть параллельными. Передняя кромка 572 и задняя кромка 574 могут иметь одинаковую общую ширину 557, которая измеряется линейно в поперечном направлении 547, однако в различных воплощениях изобретения общая ширина передней и задней кромок может отличаться. Боковые кромки 576 имеют одинаковую общую толщину 578, которая измеряется линейно в направлении 541 толщины, однако в различных воплощениях изобретения общая ширина боковых кромок может отличаться.
Передняя кромка 572, задняя кромка 574 и боковые кромки 576 совместно, при рассмотрении сверху относительно вершины 538 крючка 530, определяют эффективную площадь 577 вертикального зацепления. То есть эффективная площадь 577 вертикального зацепления представляет собой площадь, измеренную в плоскости, которая является параллельной основе 522 и находится над высшей точкой крючка 530, где площадь определяется периметром наконечника 570. В воплощении изобретения по Фиг. 5С периметр наконечника 570 образован передней кромкой 572, задней кромкой 574 и боковыми кромками 576, поэтому эти кромки определяют эффективную площадь 577 вертикального зацепления. В воплощении изобретения по Фиг. 5С, эффективная площадь 577 вертикального зацепления имеет общую форму, которая является прямоугольной, однако в различных воплощениях изобретения общая форма может изменяться на основе размера и формы кромок.
Эффективная площадь 577 вертикального зацепления имеет отношение ширины к толщине, которое определяется как наибольшая общая ширина эффективной площади 577 вертикального зацепления, поделенная на самую большую общую толщину эффективной площади 577 вертикального зацепления. Отношение ширины к толщине может составлять от 1 до 2 или любое значение с приращениями по 0,01 между 1 и 2, или любой интервал, образованный любыми из этих значений. В качестве примеров, отношение ширины к толщине может составлять 1,2, 1,3, 1,6, 1,8 или 1,9, или любой интервал, образованный любыми из этих значений. В воплощении изобретения по Фиг. 5С эффективная площадь 577 вертикального зацепления имеет отношение ширины к толщине, которое представляет собой общую ширину 557, деленную на общую толщину 578. Если не ограничиваться рамками этой теории, можно полагать, что выбор этих отношений ширины к толщине для эффективной площади 577 вертикального зацепления, как описано выше, обеспечивает наконечник 570 крючка 530 общей формой, которая является менее удлиненной и, таким образом, легче вмещается в отверстия (между волокнами) в волокнистом материале, повышая вероятность того, что крючок 530 сможет проникнуть в волокнистый материал.
Размер эффективной площади 577 вертикального зацепления может составлять 40000-120000 квадратных микрометров или любое значение от 40000 до 120000 квадратных микрометров с приращениями по 5000 квадратных микрометров, или любой интервал, образованный любыми из этих значений. В качестве примеров, эффективная площадь 577 вертикального зацепления может составлять 40000, 50000, 60000, 90000, 100000 или 120000 квадратных микрометров или любой интервал, образованный любыми из этих значений. Если не ограничиваться рамками этой теории, можно полагать, что выбор таких размеров площади для эффективной площади 577 вертикального зацепления, как описанные выше, обеспечивает наконечник 570 крючка 530 с общим размером, который является достаточно небольшим для легкого вмещения в отверстия (между волокнами) в волокнистом материале, что увеличивает вероятность проникновения крючка 530 в волокнистый материал.
Фиг. 5D показывает дополнительно увеличенный вид части передней части 532 крючка 530 по Фиг. 5А. На Фиг. 5D указанная часть показана как отделенная от остальной части крючка 530. Фиг. 5D показывает часть наконечника 570. Часть наконечника 570, показанная на Фиг. 5D, включает плечо 580, которое проходит наружу из боковой части 536.
Конструкции и размеры плеча 850 определяются относительно нескольких опорных точек. Одной из опорных точек является наиболее удаленная точка 582 на плече 580. Наиболее удаленная точка 582 представляет собой точку на плече 580, которая является наиболее отдаленной наружу от боковой стороны 536 крючка. На Фиг. 5D наиболее удаленная точка 582 также представляет собой точку на боковой кромке 576 наконечника 570, которая является наиболее удаленной от центральной оси 543. Другой опорной точкой является низшая точка на наружном конце плеча 580. Низшая точка 584 представляет собой точку на наружном конце плеча 580 (части плеча 580, которая находится не возле боковой стороны 536), которая является ближайшей к верхней поверхности 523 основы 522. Еще одной опорной точкой является боковая точка 564. Боковая точка 564 представляет собой точку на боковой стороне 536 крючка 530. Конкретное местоположение боковой точки 564 определяется опорной плоскостью, которая является параллельной основе 522. Указанная опорная плоскость проходит через низшую точку 584 на плече 580. Боковая точка 564 представляет собой точку на опорной плоскости и на боковой стороне 536 крючка, которая является ближайшей к низшей точке 584.
Плечо 580 начинается в боковой точке 564. Как плечо 580 определяется часть крючка 530, которая прикреплена над боковой точкой 564 и которая расположена снаружи от боковой точки 564. Плечо 580 проходит от боковой стороны 536 в направлении 547 ширины к наиболее удаленной точке 582 на плече 580. Если крючок не содержит части, которая прикреплена над боковой точкой и которая расположена снаружи от боковой точки, то, в целях настоящего раскрытия, крючок не содержит плечо.
Наконечник 570 имеет общую высоту 579 наконечника, измеренную линейно в направлении 545 вверх от низшей точки 584 к высшей высоте наконечника 570, которая представляет собой вершину 538 наконечника по Фиг. 5D.
Когда крючок 530 используется на входящем застежечном материале системы крепления, и система крепления использует волокнистый материал в качестве принимающего застежечного материала, общая высота 579 наконечника может иметь размер, который соотносится с общей толщиной волокнистого материала, такой, как общая толщина 316 принимающего застежечного материала 310. Общая высота 579 наконечника может составлять 1-33% общей толщины волокнистого материала или любое целочисленное процентное значение от 1% до 33% толщины для общей толщины волокнистого материала, или любой интервал, образованный любыми из этих значений. В качестве примеров, общая высота 579 наконечника может быть меньшей либо равной 20%, или меньшей либо равной 25% общей толщины волокнистого материала. Если не ограничиваться рамками этой теории, можно полагать, что выбор таких относительных размеров для общей высоты 579 наконечника, как описанные выше, обеспечивает наконечник 570 крючка 530 общим размером, который является достаточно коротким для того, чтобы существовало большое открытое пространство между низшей точкой 584 на плече 580 и верхней поверхностью 523 основы 522, что позволяет относительно большему количеству волокон вмещаться под плечо 580, и увеличивает вероятность захвата волокон крючком 530.
Также общая высота 579 наконечника может иметь размер, который соотносится с общим размером волокна в поперечном сечении для волокнистого материала, такой, как общий размер 315 волокна в поперечном сечении для волокна 314 принимающего застежечного материала 310. Общая высота 579 наконечника может превышать общий размер волокна в поперечном сечении в 1-8 раз или превышать общий размер волокна в поперечном сечении в любое целочисленное количество раз от 1 до 8, или в интервале количества раз, образованном любыми этими значениями. В качестве примеров, общая высота 579 наконечника может быть в 6 либо менее раз больше, или в 7 либо менее раз больше общего размера волокна в поперечном сечении. Если не ограничиваться рамками этой теории, можно полагать, что выбор таких относительных размеров для общей высоты 579 наконечника крючка, как описанные выше, обеспечивает наконечник 570 крючка 530 общим размером, который является достаточно коротким для того, чтобы боковая сторона наконечника 570 с меньшей вероятностью взаимодействовала с волокнами, когда крючок 530 движется сквозь волокнистый материал.
Кроме того, общая высота 579 наконечника может иметь размер, который соотносится с конкретным размером. Общая высота 579 наконечника может составлять 5-120 микрометров или любое значение от 5 до 120 микрометров с приращениями по 5 микрометров, или любой интервал, образованный любыми из этих значений. В качестве примеров, общая высота 579 наконечника может быть меньшей либо равной 80 микрометрам, или меньшей либо равной 100 микрометрам. Если не ограничиваться рамками этой теории, можно полагать, что выбор для общей высоты 579 наконечника таких конкретных размеров, как описанные выше, обеспечивает наконечник 579 крючка 530 с общим размером, который является достаточно коротким для того, чтобы существовало большое открытое пространство между низшей точкой 584 на плече 580 и верхней поверхностью 523 на основе 522, что позволяет относительно большему количеству волокон вмещаться под плечо 580, повышая вероятность того, что волокна будут захватываться крючком 530.
Плечо 580 содержит нижнюю сторону 590, которая находится в нижней части плеча 580, обращенную немного вниз в направлении верхней поверхности 523 основы 522. В различных воплощениях изобретения плечо крючка может содержать или может не содержать часть с выемкой. Если наружная поверхность нижней стороны плеча содержит точку, находящуюся дальше от верхней поверхности основы, чем низшая точка плеча, то плечо содержит часть с выемкой. В воплощении изобретения по Фиг. 5А, поскольку нижняя сторона 590 плеча 580 включает некоторое количество точек, которые находятся дальше от верхней поверхности 523 основы 522, чем низшая точка 584 плеча 580, плечо 580 содержит часть 591 с выемкой.
Если наружная поверхность нижней стороны плеча не содержит точку, которая находится дальше от верхней поверхности основы, чем низшая точка плеча, то плечо не содержит части с выемкой. Например, крючок может содержать плечо с нижней стороной, которая является параллельной верхней поверхности основы, к которой прикреплен крючок. В этом примере, крючок содержит плечо, которое не содержит части с выемкой.
Часть 591 с выемкой имеет общую ширину 597 выемки, измеренную линейно в поперечном направлении 547 от низшей точки 584 на плече 580 (как описано выше) к боковой точке 564. Когда крючок 530 используется на входящем застежечном материале системы крепления, и система крепления использует волокнистый материал в качестве принимающего застежечного материала, общая ширина 597 выемки может иметь размер, который соотносится с общим размером волокна в поперечном сечении для волокнистого материала, таким, как общий размер 315 волокна в поперечном сечении для волокна 314 принимающего застежечного материала 310. Общая ширина 597 выемки может составлять 200-500% общего размера волокна в поперечном сечении или любое целочисленное процентное значение от 200% до 500% общего размера волокна в поперечном сечении, или любой интервал, образованный любыми из этих значений. В качестве примеров, общая ширина 597 выемки может составлять 200%, 300%, 400% или 500% общего размера волокна в поперечном сечении или любой интервал, образованный любыми из этих значений. Если не ограничиваться рамками этой теории, можно полагать, что выбор таких относительных размеров общей ширины 591 выемки, как описанные выше, позволяет вмещаться в часть 591 с выемкой количеству волокон от двух до пяти, что увеличивает вероятность удержания волокон крючком 530.
Часть 591 с выемкой имеет наибольшую глубину 599 выемки, измеряемую линейно в направлении 545 вверх от низшей точки 584 на плече 580 (как описано выше) до самой глубокой точки 596 на нижней стороне 590 плеча 580. Самая глубокая точка 596 представляет собой точку на наружной поверхности нижней стороны 590 плеча 580 между низшей точкой 584 и боковой точкой 564, которая является наиболее удаленной от верхней поверхности 523 основы 522. В воплощении изобретения по Фиг. 5D часть 591 с выемкой является гладкой и непрерывно изогнутой. Однако в различных воплощениях изобретения часть с выемкой может иметь поверхность, которая является плоской или шероховатой, или неровной, или изогнутой с кривыми, разделенными одним или несколькими разрывами.
Когда крючок 530 используется на входящем застежечном материале системы крепления, и система крепления использует волокнистый материал в качестве принимающего застежечного материала, наибольшая глубина 599 выемки может иметь размер, который соотносится с общим размером волокна в поперечном сечении для волокнистого материала, таким, как общий размер 315 волокна в поперечном сечении для волокна 314 принимающего застежечного материала 310. Наибольшая глубина 599 выемки может составлять 40-200% общего размера волокна в поперечном сечении или любое целочисленное процентное значение от 40% до 200% общего размера волокна в поперечном сечении, или любой интервал, образованный любыми из этих значений. В качестве примеров, наибольшая глубина 599 выемки может составлять 50%, 60%, 100% или 150% общего размера волокна в поперечном сечении или любой интервал, образованный любыми из этих значений. Если не ограничиваться рамками этой теории, можно полагать, что выбор таких относительных размеров наибольшей глубины 599 выемки, как описанные выше, позволяет одному или нескольким волокнам вмещаться в часть 591 с выемкой, повышая вероятность удержания волокон крючком 530.
Наибольшая глубина 599 выемки также может иметь размер, который соотносится с общей высотой 579 наконечника. Наибольшая глубина 599 выемки может составлять 10-50% общей высоты 579 наконечника или любое целочисленное процентное значение от 10% до 50% общей высоты 579 наконечника, или любой интервал, образованный любыми из этих значений. В качестве примеров, наибольшая глубина 599 выемки может составлять 10%, 20%, 50% или 60% общей высоты 579 наконечника или любой интервал, образованный любыми из этих значений.
Плечо 580 содержит самую тонкую часть 588 плеча при измерении (в той части плеча, которая соответствует части 591 с выемкой) линейно в направлении 545 вверх. Когда крючок 530 используется на входящем застежечном материале системы крепления, и система крепления использует волокнистый материал в качестве принимающего застежечного материала, самая тонкая часть 588 плеча может иметь размер, который соотносится с общим размером волокна в поперечном сечении для волокнистого материала, таким, как общий размер 315 волокна в поперечном сечении для волокна 314 принимающего застежечного материала 310. Самая тонкая часть 588 плеча может составлять 70-760% общего размера волокна в поперечном сечении или любое целочисленное процентное значение от 70% до 760% общего размера волокна в поперечном сечении, или любой интервал, образованный любыми из этих значений. В качестве примеров, самая тонкая часть 588 плеча может составлять 100%, 150%, 500% или 760% общего размера волокна в поперечном сечении или любой интервал, образованный любыми из этих значений.
Фиг. 6 представляет собой увеличенный вид передней части 632 другого двунаправленного микроразмерного крючка 630, расположенного на верхней поверхности 623 основы 622 входящего застежечного материала. Элементы крючка 630 сконфигурированы таким же образом, как аналогично пронумерованные элементы крючка 530 по Фиг. 5А-5D за исключением тех, которые описаны ниже иначе. Крючок 630 включает основание 650, которое в направлении 645 вверх от верхней поверхности 623 основы 622 сужается, а затем расширяется, затем снова сужается вплоть до стержня 660. Нижние стороны 690 плеч 680 содержат части 691 с выемками. Каждая часть 691 с выемкой является плоской и наклонена под углом наружу от стержня 660 в точке 693. Часть 691 с выемкой также включает разрыв 694, который отделяет плоскую часть от изогнутой возле наружного конца плеча 680. Наконечник 670 крючка 630 содержит верхнюю часть с выемкой 675. Как результат, высшая точка на наружной поверхности крючка 630 не является вершиной, расположенной на центральной оси 643, но представляет собой точку 637 на краю выемки 675. Часть, части или весь крючок 630 также могут быть сконфигурированы в соответствии с любым из альтернативных воплощений изобретения, раскрытых для крючка 530 по Фиг. 5А-5D.
Крючково-петельные системы крепления согласно настоящему раскрытию содержат принимающий застежечный материал, изготовленный из волокнистого материала, и входящий застежечный материал, содержащий крючки, сконфигурированные для волокнистого материала. Крючки могут иметь общую высоту крючка, имеющую размер, который соотносится с общей толщиной волокнистого материала. Крючки могут иметь эффективную площадь вертикального зацепления с определенным размером и соотношением геометрических размеров. Крючки также могут иметь общую высоту наконечника, имеющую размер, который соотносится с общей толщиной волокнистого материала и/или с общим размером волокна в поперечном сечении в волокнистом материале. Крючки также могут содержать плечи с нижними сторонами, которые содержат части с выемками, имеющие размер, который соотносится с общим размером волокна в поперечном сечении в волокнистом материале. Поскольку крючки входящего застежечного материала сконфигурированы для петель волокнистого материала, в ходе крепления крючками эффективно захватывается и удерживается достаточное количество петель, и принимающий застежечный материал может использоваться для образования надежной крючково-петельной системы крепления.
Метод испытаний измерения толщины волокнистого материала
Обычно общая толщина волокнистого материала измеряется следующим образом. Измерения толщины выполняют с использованием штангенциркуля с цифровой индикацией OnoSokki (измеритель линейных размеров GS-503 с цифровым указателем DG-3610, компании OnoSokkiCo, Япония, или эквивалент), способного проводить измерения с точностью до 0,01 миллиметров. Диаметр круглой площадки - 25,4 миллиметров, и прилагаемое давление - 0,689 килопаскалей. Измеряют, по меньшей мере, пять образцов одного и того же волокнистого материала. Перед испытанием каждый из испытательных образцов помещают на плоскую поверхность и выдерживают в течение двух часов при температуре 23±2°С и относительной влажности 50±2%. Измерения выполняют в одинаковых условиях окружающей среды. Для каждого испытательного образца выполняют три измерения в местах проведения испытаний, соответствующих продольному центру испытательного образца на 25%, 50% и 75% общей поперечной ширины испытательного образца. Для каждого измерения, испытательный образец помещают на измерительный наконечник штангенциркуля таким образом, чтобы обращаемая к телу поверхность была направлена вниз, а место проведения испытаний было отцентрировано на площадке. Площадку опускают со скоростью около 5 миллиметров в секунду до тех пор, пока площадка не будет покоиться на испытательном образце. Показание штангенциркуля снимают по истечению 5 секунд и регистрируют с точностью до сотых долей миллиметра. Площадку поднимают, и измерение аналогичным образом повторяют в двух других местах проведения испытаний. Среднее всех измерений записывают с точностью до сотых долей миллиметра. Данный метод испытаний может использоваться для измерения общей толщины волокнистого материала, такой, как общая толщина 316 принимающего застежечного материала 310 по Фиг. 3А.
Данный метод испытаний также может использоваться для измерения общей толщины принимающего застежечного материала, который используется в принимающей зоне застежки одноразового пригодного для ношения абсорбирующего изделия так, как это описано ниже. Каждая принимающая зона застежки рассматривается как испытательный образец. Измеряют по меньшей мере пять испытательных образцов одной и той же принимающей зоны застежки. Каждую принимающую зону застежки идентифицируют, а затем извлекают из изделия с соблюдением осторожности, чтобы значительно не растягивать или не деформировать испытательный образец. В случае необходимости, для облегчения извлечения принимающей зоны застежки может использоваться криогенного замораживающего аэрозоля (марки CytoFreeze, компании ControlCompany, Техас, или эквивалента). После извлечения принимающую зону застежки считают испытательным образцом и испытывают, как описано выше.
Иллюстративные данные для толщины волокнистого материала
Была измерена общая толщина принимающей зоны застежки для представленного на рынке одноразового пригодного для ношения абсорбирующего изделия. Указанная принимающая зона застежки представляла собой нетканую принимающую зону застежки, взятую из шести испытательных образцов подгузника Luv`s четвертого размера. Принимающую зону застежки извлекали и толщину принимающей зоны застежки измеряли, как описано в связи с Методом испытаний измерения толщины волокнистого материала. В результате испытания были получены измерения общей толщины (в миллиметрах), изложенные в представленной ниже Таблице 1.
Таблица 1
Местоположение
Образец
25%
50%
75%
Среднее значение
1
0,58
0,47
0,68
0,58
2
0,59
0,5
0,61
0,57
3
0,46
0,5
0,51
0,49
4
0,54
0,47
0,66
0,56
5
0,61
0,56
0,68
0,62
6
0,57
0,58
0,68
0,61
Общее значение
0,57
Размеры и значения, раскрытые в данном описании, не следует понимать, как строго ограниченные указанными точными числовыми значениями. Наоборот, если не указано иначе, каждый такой размер следует подразумевать, и как указанное значение, и как функционально эквивалентный диапазон, охватывающий данное значение. Например, размер, указанный как "40 мм", следует понимать, как "приблизительно 40 мм".
Каждый документ, упомянутый в данном описании, в том числе любая перекрестная ссылка или родственные патент или заявка настоящим в полном объеме включены в данное описание посредством ссылки, за исключением четко указанных исключений или иных ограничений. Цитирование любого документа не является допущением того, что он является прототипом любого раскрытого или заявленного в данном описании изобретения, или того, что он сам, или в сочетании с другим источником или источниками, дает пояснения, предположения или раскрывает любое из этих изобретений. Также, в том случае, если любое значение или определение какого-либо термина в данном документе противоречит с любым значением или определением такого же термина в документе, включенном по ссылке, значение или определение, присвоенное такому термину в данном документе, должно иметь приоритетное значение.
Хотя были проиллюстрированы и описаны конкретные воплощения данного изобретения, специалистам в данной области будет очевидно, что могут быть выполнены различные другие изменения и модификации без отклонения от сущности и объема данного изобретения. Таким образом, приложенной формулой изобретения предполагается покрыть все такие изменения и модификации, входящие в объем данного изобретения.